(57)【特許請求の範囲】
【請求項１】
基板の電極もしくは電子部品の電極の少なくともいずれか一方の電極に半田部を形成し、この半田部によって前記基板の電極に前記電子部品の電極を半田接合する電子部品の実装方法であって、前記基板上に半田融点温度よりも低い融点温度の硬化剤を含む熱硬化性樹脂を塗布して前記基板の電極または電極に形成された半田部を覆う工程と、前記半田部を前記電極または電極に形成された半田部に対して位置合せする工程と、前記半田部を前記電極または電極に形成された半田部に対して押圧した状態で電子部品を加熱して前記熱硬化性樹脂を硬化させる工程とを含み、前記電子部品を加熱する工程において、前記熱硬化性樹脂が完全硬化する前に前記半田部を半田の融点温度以上に昇温させることを特徴とする電子部品の実装方法。
【請求項２】
前記熱硬化性樹脂に、少なくとも半田の融点温度よりも低い融点温度を有する第１の硬化剤と、半田の融点温度よりも高い融点温度を有する第２の硬化剤とを含むことを特徴とする請求項１記載の電子部品の実装方法。
【発明の詳細な説明】
【０００１】
【発明の属する技術分野】
本発明は、電子部品を基板に半田接合により実装する電子部品の実装方法に関するものである。
【０００２】
【従来の技術】
電子部品を基板に実装する方法として、電子部品または基板の電極に予め半田バンプやプリコート半田などの半田部を形成する方法が知られている。この方法では、実装時に電子部品を加熱することにより半田部を溶融させ、電子部品を基板の電極に半田接合する。また、実装後の電子部品と基板の隙間は、熱硬化性樹脂より成るアンダーフィル樹脂で封止される。このアンダーフィル樹脂は半田接合部を包み込んで補強するとともに異物の侵入を防ぐ機能を有するものである。
【０００３】
【発明が解決しようとする課題】
ところで、上記アンダーフィル樹脂は、電子部品の搭載前に基板に塗布される場合がある。電子部品の小型化によって電子部品と基板の隙間は狭くなり、実装後のアンダーフィル樹脂の注入が困難になっていることなどの理由によるものである。この場合には、半田部を溶融させるための加熱と、アンダーフィル樹脂を熱硬化させるための加熱が同一の加熱工程で行われる。
【０００４】
半田部が溶融して被接合面に半田接合される際には、接合部の形状は半田が被接合面に沿ってできるだけ広い範囲に濡れ拡がった形状となるのが望ましい。しかしながらアンダーフィル樹脂を予め基板上に塗布する従来の方法では、半田バンプとアンダーフィル樹脂とが同時に加熱されるため、半田バンプの溶融時には周囲のアンダーフィル樹脂が既に完全硬化していた。このため硬化したアンダーフィル樹脂は、溶融半田が被接合面に沿って濡れ拡がるのを阻害し、その結果前述の望ましい形状の接合部が得られず形状不良を発生する場合があった。
【０００５】
このように、従来の電子部品の実装方法では、半田溶融のタイミングとアンダーフィル樹脂の熱硬化のタイミングとの関連に起因する接合部の形状不良により接合部の強度が確保されず、接合部の信頼性が低下するという問題点があった。また、上記問題を解決する電子部品の実装方法として、融点が半田の融点よりも高い硬化剤のみを含んだアンダーフィル樹脂を使用する方法が考えられる。この方法ではアンダーフィル樹脂を硬化剤の融点よりも高い温度に加熱しないと硬化しないので半田の濡れ拡がりの問題は解決できるが、アンダーフィル樹脂が完全硬化するまでの時間が長く、したがって実装のタクトタイムが長くなり、生産性が低いという問題点もあった。
【０００６】
そこで本発明は、接合部の信頼性が高く生産性に優れた電子部品の実装方法を提供することを目的とする。
【０００７】
【課題を解決するための手段】
請求項１記載の電子部品の実装方法は、基板の電極もしくは電子部品の電極の少なくともいずれか一方の電極に半田部を形成し、この半田部によって前記基板の電極に前記電子部品の電極を半田接合する電子部品の実装方法であって、前記基板上に半田融点温度よりも低い融点温度の硬化剤を含む熱硬化性樹脂を塗布して前記基板の電極または電極に形成された半田部を覆う工程と、前記半田部を前記電極または電極に形成された半田部に対して位置合せする工程と、前記半田部を前記電極または電極に形成された半田部に対して押圧した状態で電子部品を加熱して前記熱硬化性樹脂を硬化させる工程とを含み、前記電子部品を加熱する工程において、前記熱硬化性樹脂が完全硬化する前に前記半田部を半田の融点温度以上に昇温させるようにした。
【０００８】
請求項２記載の電子部品の実装方法は、請求項１記載の電子部品の実装方法であって、前記熱硬化性樹脂に、少なくとも半田の融点温度よりも低い融点温度を有する第１の硬化剤と、半田の融点温度よりも高い融点温度を有する第２の硬化剤とを含む。
【０００９】
本発明によれば、電子部品を加熱する工程において、熱硬化性樹脂が完全硬化する前に半田部を半田融点温度以上に昇温させることにより、半田部と被接合面での溶融半田の濡れ拡がりが阻害されず、良好な形状で信頼性の高い接合部を得ることができ、熱硬化性樹脂の硬化が促進されることにより実装時間を短縮することができる。
【００１０】
【発明の実施の形態】
次に本発明の実施の形態を図面を参照して説明する。図１（ａ），（ｂ），（ｃ），（ｄ）は本発明の一実施の形態の電子部品の実装方法の工程説明図、図２は同電子部品の実装方法の加熱温度とアンダーフィル樹脂の硬化の状態を示すグラフ、図３（ａ），（ｂ），（ｃ），（ｄ）は同電子部品の実装方法の半田部と電極の断面図である。なお図１（ａ），（ｂ），（ｃ），（ｄ）は電子部品の実装方法を工程順に示すものである。
【００１１】
図１（ａ）において、基板１上には電極２が形成されている。この電極２上に、半田部としてのプリコート半田３が形成される。プリコート半田３の形成には、半田メッキや、スクリーンマスクにより電極２上にクリーム半田を印刷する方法などを用いることができる。このプリコート半田３上を覆って、基板１上にディスペンサ４によりボンド５が塗布される。ボンド５は半田融点温度よりも低い融点温度の硬化剤を含む熱硬化性樹脂である。すなわち、ボンド５は半田融点温度より低い温度で熱硬化を開始する。
【００１２】
次に、このボンド５が塗布された基板１に、突出した電極である金バンプ８を有する電子部品６が搭載される。金バンプ８は電子部品６の電極７上に金めっきにより金膜を形成し、この金膜上に形成されたものである。電子部品６は図１（ｂ）に示すように、圧着ツール９に保持され、圧着ツール９によって電子部品６を基板１に対して押圧することにより、金バンプ８はプリコート半田３に対して押圧される。この状態で、図１（ｃ）に示すように、圧着ツール９の加熱手段により電子部品６を加熱する。
【００１３】
このときの加熱温度、ボンド５の粘度の時間的変化について図２を参照して説明する。図２において、折れ線ａは電子部品６を加熱する加熱温度の時間的変化を示したものであり、曲線ｂはボンド５の熱硬化による粘度の上昇を示している。なお、ここでは粘度を示す値として、ボンド５のせん断力を用いている。曲線ｂ’は後述するボンド５’を用いた場合の粘度の上昇を示しており、ａ０，ｂ０で示すグラフはそれぞれ従来の実装方法の加熱温度およびボンドの粘度変化を対比のために示したものである。
【００１４】
図２に示すように、加熱温度を示す折れ線ａは加熱開始時点ｔ０から急速に立上げられ、短時間で半田融点温度（１８３°Ｃ）を越えて２００°Ｃまで上昇する。したがって、プリコート半田３が溶融するタイミングｔ１では、ボンド５の熱硬化が開始してからわずかの時間しか経過しておらず、曲線ｂで示すボンド５の粘度はまだ低いレベルにある。したがって、プリコート半田３の周囲のボンド５は、溶融半田３’が金バンプ８の表面で濡れ拡がるのを阻害しない。このため冷却固化後には、図１（ｄ）に示すように溶融半田３’は半田濡れ性の良い金バンプ８の表面に沿って濡れ拡がり、金バンプ８をしっかりと包み込んで強度に優れた信頼性の高い接合部を得ることができる。
【００１５】
これに対し、従来の電子部品の実装方法では、グラフａ０，ｂ０で示すように加熱温度が上昇して半田融点温度に到達した時点では、ボンドは既に完全硬化していた。このため前述のように溶融半田の流動が周囲のボンドによって妨げられ金バンプの表面で濡れ拡がることができず、接合部の形状不良を生じる原因となっていた。
【００１６】
また、図２に示すＴは完全硬化時間であり、加熱開始からボンド５が完全硬化するまでに要する時間を示している。前述のように、短時間で加熱温度を上昇させることにより、しかも比較的低い温度で熱硬化を開始する熱硬化性樹脂を用いることにより、ボンド５の熱硬化は早期に促進され、完全硬化時間Ｔは図２に示す従来のボンドの完全硬化時間Ｔ０と比べて大幅に短縮されている。したがって、実装が完了するまでのタクトタイムを短縮して生産性を向上させることができる。
【００１７】
次に、ボンド５の硬化を更に促進させたボンド５’を用いた例について説明する。ボンド５’は少なくとも半田の融点温度よりも低い融点温度を有する第１の硬化剤と、半田の融点温度よりも高い融点温度を有する第２の硬化剤を含んだ熱硬化性樹脂である。図２の曲線ｂ’に示すように、ボンド５’は加熱工程において、半田融点温度以下で第１の硬化剤が溶融して熱硬化を促進するとともに、半田融点温度を越えた時点で第２の硬化剤が溶融することにより硬化が更に促進され、完全硬化時間Ｔ’は、前述のＴを更に短縮したものとなっている。したがって実装のタクトタイムを更に短縮して生産性を大幅に向上させることができる。
【００１８】
なお本発明は、上記実施の形態に限定されないのであって、例えば図３（ａ），（ｂ），（ｃ），（ｄ）に示すような半田部と電極の組み合わせについても適用可能である。図３（ａ）は、電子部品６に半田部としてのプリコート半田１３が設けられ、基板１の電極２上に金メッキを施した後に金バンプ１８を形成したものであり、実施の形態１の電子部品６と基板１を互いに入れ替えた形となっている。
【００１９】
また図３（ｂ）は電子部品６に半田部としての半田バンプ１４を設け、基板１の電極２上に金メッキを施して半田濡れ性を向上させたものである。図３（ｃ）は、図３（ｂ）の半田バンプ１４と電極２の組み合わせにおいて、電子部品６と基板１を互いに入れ替えた形、すなわち基板１の電極２上に半田バンプ１４’を設け、電子部品６の電極７に金めっきを施したものである。更に図３（ｄ）は、電子部品７と基板１の電極双方にプリコート半田１５を形成したものである。このように、半田部としては、突部を形成した半田バンプや電極上に半田めっきなどでコーティングするプリコート半田などいずれの形態でもよく、また、電極としてはフラットな形状のもののほか、金などの半田ぬれ性の良い金属を用いた突出電極（金属バンプ）を用いることができる。
【００２０】
上記各例において、電極として図３（ａ）のように金バンプなどの突出電極を用いる場合には、半田部の表面の酸化膜を金属の突部によって破壊することができるので、半田接合に際しフラックスの使用を必要としない。また、金属の突部を有しない場合でも、半田部と電極を互いに押圧する際に超音波振動の付与を併用することにより、同様に半田部の表面の酸化膜を破壊することができるので、フラックスの使用を必要としない。
【００２１】
このように、基板１および電子部品６のいずれかまたは双方の電極に半田部を形成して、この半田部により基板１に電子部品６を実装するに際し、従来よりも加熱の速度を大きくし、アンダーフィル樹脂としての熱硬化樹脂が未硬化の間に半田部を溶融させるように加熱プロファイルを設定することにより、溶融半田は被接合面での濡れ拡がりが阻害されず良好な接合部が得られるとともに、アンダーフィル樹脂の完全硬化に至るまでの時間が短縮され、実装のタクトタイムを短縮して生産性を向上させることができる。
【００２２】
【発明の効果】
本発明によれば、電子部品を加熱する工程において、熱硬化性樹脂が完全硬化する前に半田部を半田融点温度以上に昇温させることにより、溶融半田の被接合面での濡れ拡がりが阻害されず、良好な形状で強度に優れ信頼性の高い接合部を得ることができる。またアンダーフィル樹脂としての熱硬化性樹脂の完全硬化に至るまでの所要時間が短縮されるので、実装のタクトタイムを短縮して生産性を向上させることができる。
【図面の簡単な説明】
【図１】（ａ）本発明の一実施の形態の電子部品の実装方法の工程説明図
（ｂ）本発明の一実施の形態の電子部品の実装方法の工程説明図
（ｃ）本発明の一実施の形態の電子部品の実装方法の工程説明図
（ｄ）本発明の一実施の形態の電子部品の実装方法の工程説明図
【図２】本発明の一実施の形態の電子部品の実装方法の加熱温度とアンダーフィル樹脂の硬化の状態を示すグラフ
【図３】（ａ）本発明の一実施の形態の電子部品の実装方法の半田部と電極の断面図
（ｂ）本発明の一実施の形態の電子部品の実装方法の半田部と電極の断面図
（ｃ）本発明の一実施の形態の電子部品の実装方法の半田部と電極の断面図
（ｄ）本発明の一実施の形態の電子部品の実装方法の半田部と電極の断面図
【符号の説明】
１  基板
２  電極
３  プリコート半田
５、５’  ボンド
６  電子部品
７  電極
８  金バンプ
９  圧着ツール
【図１】
0003539177.tif 000002
【図２】
0003539177.tif 000003
【図３】
0003539177.tif 000004